(57)【要約】【目的】アルカリ骨材反応によるひびわれや塩分による鉄筋腐食、その他コンクリートの薬害や酸性雨等で脆弱化した部分に薬剤を深部まで均一に確実に注入することにより、コンクリートの強度回復と中性化回復及び劣化した表層を強化して、コンクリートそのものの品質を改良する方法を提供する。【構成】本発明のコンクリートの改質強化方法は、コンクリート面の施工区画の周囲に当たる部分にあらかじめ所定幅の、耐アルカリ性の積層構造のシートを巻き付けた後、この積層構造のシート端部を耐アルカリ性のパテ状樹脂でシールする。さらに、ネット等で積層構造のシート全面を固定して、あらかじめ積層構造のシートに取り付けてあった注入パイプより、亜硝酸リチウム等のアルカリ液体を注入し、満遍無くコンクリート深部に薬剤を含浸させ、コンクリート内部まで徐々に浸透させて上記の目的を達する。【特許請求の範囲】
【請求項１】
劣化コンクリート面に耐アルカリ性の積層構造のシートを貼り付け、この積層構造のシート端部を耐アルカリ性のパテ状樹脂でシールする。さらに、ネット等で積層構造のシート全面を固定して、亜硝酸リチウム等のアルカリ液体を注入し、満遍無くコンクリート深部に薬剤を含浸させることを特徴とするコンクリート構造物の補修方法。
【請求項２】
前記、耐アルカリ性の積層構造のシートが2層構造からなり、ポリエエチレン等のフィルムの片側に不織布または、織布を貼り付けた遮蔽シートであることを特徴とする請求項１記載のコンクリート構造物の補修方法。
【請求項３】
前記構造の積層シートを、劣化コンクリート面側と接触する不織布または、織布に亜硝酸リチウム等のアルカリ液体を注入するための注入パイプと、エア抜き用のパイプを取り付けることを特徴とする請求項１及び2記載のコンクリート構造物の補修方法。
【発明の詳細な説明】
【技術分野】
【０００１】
本発明は、コンクリートのひび割れや中性化等のコンクリートの劣化を抑制し、鉄筋回りをアルカリ化して耐久性の向上を図るためのコンクリート構造物の補修方法に関する。
【背景技術】
【０００２】
劣化コンクリート内部の鉄筋を腐食防錆から保護する為、補修方法として使用される薬品には、亜硝酸リチウム（例えば日産化学工業株式会社製造品）がある。
亜硝酸リチウムは中性化したコンクリートをアルカリ性に復元して内部の鉄筋を防錆することと、この成分のリチウムイオンが反応性シリカと反応結合して膨張性骨材の周囲を不溶化して反応膨張を抑制することは、コンクリート学会等の発表により周知である。しかしこのリチウムイオンをコンクリート内部深くしかも大量に有効量を含浸させる方法は困難である。従来の方法として、亜硝酸リチウムを刷毛塗りする方法や混入モルタルを塗り付け徐々に浸透拡散させる方法（特開平5-214818）では、刷毛で３回塗布しても３５０〜５００ｇが限度であり、それ以上の必要量を供給するにはコンクリートに穿穴して、機械的に強制注入する方法（特許第2840566号、特許第3230204号）がある。しかし、劣化コンクリートに損傷を与える為、好まれない。
【０００３】
一方、酸性雨や工場の薬品等コンクリートに有害な物質により表層が脆弱化したコンクリートは、斫り取って新しい材料で被覆する方法が有効な方法である（特開2003-13608）。しかし、既存のままで表層強化して改良しようとする場合、強化剤をコンクリートの脆弱深層に至る含浸強化を行わなければならない。しかし、求められる深さには至らずわずか３ｍｍ以下の不満足な結果であった。
【０００４】
【特許文献１】特開平5-214818号
【特許文献２】特開２００１−２０７１１８号
【特許文献３】特開２００２−３３８３７５号
【特許文献４】特開2003-13608号
【特許文献５】特許第2840566号
【特許文献６】特許第3230204号
【発明の開示】
【発明の効果】
【０００５】
本発明によれば、亜硝酸リチウムを適確に注入し、必要な薬液量を求められる深さまで均一に含浸させることによって、コンクリートのひびわれや構造破壊、劣化の抑制、及びすでに発生している部分の強化、耐久性の向上を図ることができる。
【発明が解決しようとする課題】
【０００６】
本発明は、従来の問題を解決するものであり、既に有効性については高い評価を受けている薬剤の唯一の問題点である有効含浸深さと有効使用量の確保などの様々な難題を一挙に解決し、コンクリートの欠陥原因を薬剤治療してなおかつ健全なコンクリートに改善して耐久性を図ろうとするものである。特に造り替えが困難といわれる高速自動車道や新幹線高架橋・トンネル・ダム・その他の社会資本構造物の耐久性を保持することを目的としており、具体的にはアルカリ骨材反応によるひびわれや塩分による鉄筋腐食、その他コンクリートの薬害や酸性雨等で脆弱化した部分に薬剤を深部まで均一に確実に注入することにより、コンクリートのアルカリ性回復及び鉄筋を防錆する方法を提供することを目的としている。
【課題を解決するための手段】
【０００７】
上記の目的を達成するために、本発明のコンクリート構造物の補修方法は、コンクリート面の施工区画の周囲に当たる部分にあらかじめ所定幅の耐アルカリ性積層構造のシートを貼り付け、この積層構造のシート端部を耐アルカリ性のパテ状樹脂でシールする。さらに、ネット等で積層構造のシート全面を固定する。さらに、積層構造のシートに取り付けてあった注入パイプより、亜硝酸リチウム等のアルカリ液体を注入して、コンクリート内部まで徐々に浸透させるものである。
【０００８】
本発明において使用する、耐アルカリ性の積層構造のシートは2層構造からなり、ポリエチレン等のフィルムの片側に厚さ0.2〜2.2ｍｍの不織布または、織布を貼り付けた遮蔽シートである、さらに、劣化コンクリート面側と接触する側の不織布または、織布に亜硝酸リチウムを注入するための注入パイプと、エア抜き用のパイプを取り付けることを特徴とする。
耐アルカリ性の積層構造シートの通液層は耐アルカリ性を持つ材質若しくは構造であれば特に限定されるものではないが、その1例としてポリエステル、ナイロン、ビニロン、アクリル等の合成繊維、又はこれらの複合繊維、ガラス繊維などの無機繊維、麻繊維など天然繊維、合成繊維に無機繊維や天然繊維などが混合された複合繊維から加工された不織布、織布を遮断シートに積層されたものなどが使用される。
耐アルカリ性の積層構造シートの遮断シート層は耐アルカリ性を持つ材質若しくは構造であれば特に限定されるものではないが、例えばポリエチレン樹脂、ポリオレフィン樹脂、塩化ビニル樹脂、ビニルエステル樹脂、ポリエステル樹脂、アクリル樹脂などの合成シートで補強用の繊維を複合することもできる。この遮蔽シート層の厚みは０．2〜５ｍｍで耐アルカリ性の素材が使用される。０．2ミリ以下では注入した亜硝酸リチウム等のアルカリ液体でシートがふくらみ、破損又は、アルカリ性薬剤の注入が不十分となる場合が予想され好ましくない。5ｍｍ以上では劣化コンクリートへの貼り付け作業が困難となり好ましくない。
【０００９】
ネット等は耐アルカリ性の積層構造シートを劣化コンクリートに固定するもので
屋外で使用できるのもであれば材質若しくは構造が特に限定されるのもではない。例として金属、天然繊維、合成繊維、及びその複合体で網状にしたものである。
【００１０】
耐アルカリ性のパテ状樹脂として、ビニルエステル樹脂、ウレタン樹脂、アクリル樹脂等が使用できるが、エポキシ樹脂を用いるのが好適である。
注入用エポキシ樹脂はＢ型粘度計で５〜1００Pa.sの粘度を有し、さらに、亜硝酸リチウムの注入状態が良く判るよう透明が好ましい。チクソトロピックインデックスが５以上ものを用いる。、硬化収縮率３％以下、曲げ強度３０Ｎ／ｍｍ2 以上のものを用いるとよい。
【発明を実施するための最良の形態】
【００１１】
図1に本発明の実施例の施工説明図として積層構造のシートの断面図を示した。
図2に本発明のの実施例の施工説明図としてコンクリート構造物へ積層構造のシートを貼り付けた施工例を示した。
【００１２】
図１において耐アルカリ性の積層構造のシートは、ポリエチレンフィルム1と、劣化コンクリート面側と接触する不織布または、織布2から構成されている。不織布または、織布2は、亜硝酸リチウム等アルカリ液体が流動できるようになっている。
【００１３】
図2において、劣化コンクリート面3に対して、図1で示した耐アルカリ性の積層構造のシート5を貼り付けた後、積層構造のシート端部を耐アルカリ性のパテ状樹脂6でシールする。さらに、ネット7で積層構造のシート全面を固定する。次に、あらかじめ取り付けてあった注入パイプ4より、亜硝酸リチウムを注入し、徐々に浸透と拡散させて、満遍無くコンクリート深部に薬剤を含浸させる。なお、注入パイプ4から亜硝酸リチウムを注入し、エア抜きパイプ4より積層構造のシート5から余分な空気を抜き取る。
【００１４】
亜硝酸リチウムが劣化コンクリート表面から、どれくらい浸透したかを測定する為に、中性化した劣化コンクリートにフェノールフタレインを塗布した後、色の変化によってアルカリに戻るまでの期間と表面から何ｃｍまで亜硝酸リチウムが浸透したのかを測定した。その結果を表1に示す。
【００１５】
【表１】
2005090059.tif 000002
*アルカリ化部分は中性化した劣化コンクリートの表面からの距離
【図面の簡単な説明】
【００１６】
【図１】は実施例の施工説明図である。
【図２】は実施例の施工説明図である。
【００１７】
3    劣化コンクリート構造物     4   注入用/エア抜き用パイプ
5    耐アルカリ性の積層構造シート    6    耐アルカリ性のパテ状樹脂    
7    ネット
【符号の説明】
【００１８】
１    ポリエチレンフィルム   ２    不織布または織布
【図１】
2005090059.tif 000003
【図２】
2005090059.tif 000004